(57)【要約】【課題】電磁波シールド特性、抗菌性、および通気性に優れた安価な不織布を提供する。【解決手段】磁性微粒子とアスペクト比が８以上の針状アパタイトを含有する事を特徴とする不織布。【選択図】なし【特許請求の範囲】
【請求項１】
磁性微粒子とアスペクト比が８以上の針状アパタイトを含有する事を特徴とする不織布。
【発明の詳細な説明】
【技術分野】
【０００１】
本発明は不織布、特に電磁波シールド性、抗菌性、および通気性に優れた不織布に関する。
【背景技術】
【０００２】
近年様々な電気・電子機器の利用の増加に伴い、これらの機器から発生する電磁波による様々な障害が問題となっている。これらの電磁波は電気・電子機器の誤動作や雑音の原因となり、また、人体に埋め込まれた心臓ペースメーカーに深刻な影響を与えるばかりでなく、電磁波アレルギーを発生させるなど直接、人体に健康被害を与えるなどの問題を抱えている。
【０００３】
一般的には電磁波の発生源を金属等の導電性筐体で囲うことにより電磁波の遮蔽が図れることから、各種の電磁波シールド材が提案されている。特開平０５−４８２８９号公報（特許文献１）や、特開平１０−３１０９７６号公報（特許文献２）には金属や金属で被覆した糸で製織した電磁波シールド性を有する織布や不織布が提案されている。また、特開平１０−２２６８３号公報（特許文献３）にはフェライトの微粉末を分散した半硬化状態の樹脂のシートで形成されていることを特徴とする電磁波シールドシートが提案されている。しかし、該電磁波シールド性を有する織布や不織布は、通気性が十分とは言えず、また、抗菌性が充分でないため、長期間の使用時は定期的に洗濯や殺菌を行うなどのメンテナンスが必要であり、高価でもあるため、感染症や放射能汚染など、短期間での取替え、更新、焼却することが必要な用途には不向きであった。
【０００４】
特開２００７−２１７７０号公報（特許文献４）には、抗菌性を示す金属を含む電磁波シールド層と多孔質層を含む積層体を用いた、抗菌性電磁波シールド積層体が提案されている。しかし、銀からなる電磁波シールド塗料は安価とは言えず、また同公報は、主として壁材を意図したものであって、十分な通気性が得られるものではなかった。
【０００５】
一方、特開２００３−１６６１５５号公報（特許文献５）には、特定の量の防カビ剤が付着した不織布が提案されており、該防カビ剤の一例としてアパタイトが記載されている。
【先行技術文献】
【特許文献】
【０００６】
【特許文献１】特開平０５−４８２８９号公報
【特許文献２】特開平１０−３１０９７６号公報
【特許文献３】特開平１０−２２６８３号公報
【特許文献４】特開２００７−２１７７０号公報
【特許文献５】特開２００３−１６６１５５号公報
【発明の概要】
【発明が解決しようとする課題】
【０００７】
本発明の課題は、電磁波シールド性、抗菌性、および通気性に優れた安価な不織布を提供することである。
【課題を解決するための手段】
【０００８】
上記の課題は、磁性微粒子とアスペクト比が８以上の針状アパタイトを含有する事を特徴とする不織布により達成された。
【発明の効果】
【０００９】
磁性微粒子とアスペクト比が８以上の針状アパタイトを含有する事を特徴とする不織布により、電磁波シールド性、抗菌性、および通気性に優れた安価な不織布を提供することが出来る。
【発明を実施するための形態】
【００１０】
以下、本発明を実施するための最良の形態について詳細に説明する。
本発明の不織布が含有する磁性微粒子としては、鉄、コバルト、ニッケルなどの希土類元素の塩、鉄、コバルト、ニッケルなどの希土類元素の酸化物やＦｅＰｄ、ＦｅＰｔ、ＣｏＰｔなどの磁性合金など様々な磁性微粒子を用いることが出来るが、マグネタイト、亜鉛フェライト、ニッケルフェライト、ニッケルマンガンフェライト、マンガン亜鉛フェライト、ニッケル亜鉛フェライト、銅亜鉛フェライトなどのフェライト類は、高周波電磁波吸収性が高いことから、良好な電磁波シールド性が得られ、好ましく用いることが出来る。フェライト類の中でも、マグネタイトは、安価で環境負荷が少ないことから、特に好ましく用いることが出来る。上記した磁性微粒子の形状は多面体状、球状、円柱状、楕円体状などの種々の形状のものを用いることが出来、磁性微粒子の平均粒径は、粒子の形状が球状であると仮定した時の平均直径で１〜５００ｎｍの範囲であることが好ましい。
【００１１】
本発明の不織布が含有するアスペクト比が８以上の針状アパタイトとは、円柱形、あるいは多角柱形の構造を有し、円形または多角形の直径に対する円柱または多角柱の高さの比をアスペクト比とした場合、アスペクト比が８以上のものを指す（以下、簡単化のため、針状アパタイトの円または多角形の直径を短軸長、円柱または多角柱の高さを長軸長と呼び、長軸長／短軸長＝アスペクト比と呼ぶことにする。）。本発明に用いられる針状アパタイトの短軸長としては１ｎｍ〜１０μｍの範囲が好ましく、長軸長としては１０ｎｍ〜１ｍｍの範囲で用いることが好ましい。本発明に用いられる針状アパタイトのアスペクト比は、好ましくは１０以上であり、より好ましくは１２以上であり、アスペクト比の上限は特には定めない。本発明で用いられる針状アパタイトは、直線状の針である場合の他、屈曲して曲線状の繊維様の形態であっても良く、繊維様アパタイトの長軸長は、繊維の長さを意味する。アパタイトは、一般式Ｃａ５（ＰＯ４）３−ｘ（ＣＯ３）ｘＺ（ｘは０〜３、Ｚはフッ素、塩素またはＯＨ基）で表されるリン酸カルシウム化合物であり、種々の天然および合成アパタイトが知られているが、本発明で用いられるアスペクト比が８以上の針状アパタイトは合成アパタイトが好ましく用いられる。
【００１２】
本発明の磁性微粒子とアスペクト比が８以上の針状アパタイトを含有することを特徴とする不織布において、アスペクト比１０以上の針状アパタイトの製造方法として様々な方法が知られている。例えば、特開昭５７−１１７６２１号公報にはヒドロキシアパタイトとリン酸アンモニウムの混合液を１５００℃に加熱溶融して、紡糸ノズルから押し出し紡糸する方法が開示され、特開昭６１−７５８１７号公報にはアパタイトとバインダー分散液を紡糸ノズルから押し出し紡糸する方法など機械的に紡糸する方法により繊維状の針状アパタイトを製造する方法が開示されている。また、特開２００１−２８７９０３号公報や特開２００２−２７４８２２号公報には水熱合成による方法が、特開平０７−２５０６号公報や特開２００５−１５４１８１号公報にはリン酸八カルシウムなどのアパタイトの前駆体をアルカリ加水分解する方法が開示されている。本発明ではこれらいずれの方法で製造された針状アパタイトでも用いることが可能であるが、中でも特開２００５−１５４１８１号公報などアパタイト前駆体をアルカリ加水分解する方法が好ましい。
【００１３】
本発明において、不織布は、ポリアミド系繊維、ポリエステル系繊維、ポリアルキレンパラオキシベンゾエート系繊維、ポリウレタン系繊維、ポリビニルアルコール系繊維、ポリ塩化ビニリデン系繊維、ポリ塩化ビニル系繊維、ポリアクリロニトリル系繊維、ポリオレフィン系繊維、フェノール系繊維などの合成繊維、ガラス繊維、金属繊維、アルミナ繊維、ケイ酸化合物素繊維などの無機繊維、木材パルプ、麻パルプ、コットンリンターパルプなどの天然繊維、再生繊維、あるいはこれらの繊維に親水性や難燃性などの機能を付与した繊維などを使用し、各種製造方法によって製造することが出来る。本発明の不織布の好ましい繊度は、０．１〜１０デニールの範囲であり、好ましい繊維長は、１〜１００ｍｍの範囲である。また、本発明の不織布の好ましい坪量は、５〜２５０ｇ／ｍ２の範囲である。
【００１４】
本発明の不織布において、不織布の製造方法については特に制限はなく、目的・用途に応じて、乾式法、湿式抄造法、メルトブローン法、スパンボンド法などで得られたウェブをウォータージェット法、ニードルパンチ法、ステッチボンド法などの物理的方法、サーマルボンド法などの熱による接着方法、レジンボンドなどの接着剤による方法で強度を発現させる方法を適宜組み合わせて製造することが出来る。
【００１５】
本発明の磁性微粒子とアスペクト比が８以上の針状アパタイトを含有することを特徴とする不織布において、磁性微粒子とアスペクト比が８以上の針状アパタイトは、それぞれ別個の粒子として不織布中に含有させることも出来るし、磁性微粒子とアスペクト比が８以上の針状アパタイトとを複合した複合粒子を予め形成した後、不織布中に含有させることも出来る。ここで、磁性微粒子とアスペクト比が８以上の針状アパタイトとの複合粒子として、様々な形態の複合粒子を用いることが出来る。例えば、磁性微粒子とアスペクト比が８以上の針状アパタイトとが、直接、結着して複合粒子を形成しても良いし、磁性微粒子とアスペクト比が８以上の針状アパタイトが、アスペクト比が８以上の針状アパタイト以外の他の結着剤を介して結着することにより複合粒子を形成していても良い。ここで、結着剤としては、例えば、酸化チタンや酸化ケイ素などの無機の結着剤やポリビニルアルコールやポリビニルピロリドンなどの有機の結着剤を用いることが出来る。また、アスペクト比が８以上の針状アパタイトの結晶内部に磁性微粒子を含有するコンポジット型の複合粒子を用いることも出来る。アスペクト比が８以上の針状アパタイトの結晶内部に磁性微粒子を含有するコンポジット型の複合粒子は、磁性微粒子の存在下でアスペクト比が８以上の針状アパタイトを合成することなどにより製造することが出来る。
【００１６】
本発明において、磁性微粒子とアスペクト比が８以上の針状アパタイトを不織布に含有させる方法として、磁性微粒子とアスペクト比が８以上の針状アパタイトをそれぞれ、単独に、あるいは同時に不織布基材中または、不織布基材上に、塗布、浸漬することにより含有させる方法や、不織布基材を構成する繊維に予め塗布、浸漬した後、抄紙することにより不織布を形成する方法など、様々な方法を用いることが出来る。
【００１７】
本発明の不織布中の磁性微粒子の好ましい含有量は、不織布１ｍ２当たり０．２ｇ〜２０ｇであり、本発明の不織布中のアスペクト比が８以上の針状アパタイトの好ましい含有量は、不織布１ｍ２当たり０．５ｇ〜５０ｇの範囲である。また、本発明の不織布中の磁性微粒子とアスペクト比が８以上の針状アパタイトの好ましい比率は、磁性微粒子１０質量部に対して針状アパタイトが２０から１００質量部の範囲である。
【００１８】
本発明の不織布が含有する他の成分としては、抗菌作用を有する化合物を含有させることも出来る。抗菌性を有する好ましい化合物として銀、銅、亜鉛等の金属とその化合物やこれらの金属を担持させた酸化チタンやゼオライトなどの無機多孔質化合物、アンモニウムクロリド、セチルトリメチルアンモニウムブロミドのような第４アンモニウム塩、２−（４−チアゾリル）−ベンズイミダゾールなどのイミダゾール化合物、メルカプトピリジン−Ｎ−オキシド化合物、イソチアゾロン化合物、５−クロロ−２−メチル−４−イソチアゾリン−３−オン、２−メチル−４−イソチアゾリン−３−オンなどのイソチアゾロン化合物などの有機化合物が挙げられる。また、上記の抗菌性を有する化合物は、本発明で用いる磁性微粒子やアスペクト比が８以上の針状アパタイトに直接担持させることも出来る。
【００１９】
本発明において、電磁波シールド性はＩＥＣ規格（ＩＥＣ６２３３３−１、ＩＥＣ６２３３３−２）に従い周波数１００Ｈｚ〜１０００ＭＨｚの範囲の高周波ノイズの電磁波シールド性を求めることにより評価することが出来る。高周波ノイズの電磁波シールド性は、例えば、アンリツ（株）製スペクトラムアナライザーＭＳ６２３Ａ測定機を用いて、１００×１００ｍｍ角の正方形に切り抜いた不織布片に周波数１００Ｈｚ〜１０００ＭＨｚの範囲の高周波ノイズを通過させ、不織布が無い場合の高周波ノイズの電界強度に対する不織布を通過させた場合の高周波ノイズの電界強度であるＳＥ値を測定することにより以下の式を用いて求めることが出来る。
ＳＥ＝２０×ｌｏｇ１０Ｅ０／Ｅ    （単位：ｄＢ）
ここで
Ｅ０（不織布片が無い場合の高周波ノイズの電界強度）
Ｅ（不織布片がある場合の高周波ノイズの電界強度）
【００２０】
本発明において、抗菌性の評価は、ＪＩＳ  Ｌ１９０２に記載の抗菌効力試験、例えば、大腸菌（Ｅ−ｃｏｌｉ  ＩＦＯ３３０１）に対するＪＩＳ  Ｌ１９０２−１９９０のハローテスト抗菌効力試験を用いて菌を一定期間培養後の菌の増殖阻止効果を評価することが出来る。
【００２１】
本発明の不織布において、通気性はＪＩＳ  Ｌ１０９６記載の方法に従って測定されるフラジール通気度によって求めることが出来る。フラジール通気度は、例えば、フラジール形通気度試験機、例えば株式会社安田精機製作所製Ｎｏ．４１５フラジール形通気度試験機を用いてクランプに固定された不織布試験片に１３５Ｐａの差圧を設けた時に通過する空気量（単位はｃｍ３／ｃｍ２・ｓ＝ｃｍ／秒である。）として求めることが出来る。本発明において通気性が良好であるとは、フラジール通気度が５０ｃｍ／秒以上であり、より好ましくは１００ｃｍ／秒以上であり、上限は特には設けないが、好ましくは８００ｃｍ／秒であり、これより大きな通気度では電磁波シールド性や抗菌性の確保が困難になる場合がある。
【００２２】
以下、実施例により本発明を詳しく説明する。
【実施例】
【００２３】
（実施例１）
３０℃に温調され、攪拌羽根を１０００ｒｐｍで回転させて攪拌されている下記の水溶液（１）に、２５質量％水酸化アンモニウム水溶液を２質量部／分の流速で５０分間添加し、生成した沈殿物をデカンテーション、水洗、乾燥して黒色粉末（１）を得た。黒色粉末のＸＲＤおよびＳＥＭ画像の測定により、黒色粉末（１）が、ニッケルフェライトからなる平均粒径が１０ｎｍの球状の磁性微粒子（１）であることが分かった。
【００２４】
＜水溶液（１）＞
塩化第二鉄六水和物    Ｆｅ（ＩＩＩ）Ｃｌ３・６Ｈ２Ｏ            ８．０質量部
塩化第一鉄四水和物    Ｆｅ（ＩＩ）Ｃｌ２・４Ｈ２Ｏ              １．５質量部
塩化ニッケル六水和物  Ｎｉ（ＩＩ）Ｃｌ２・６Ｈ２Ｏ              ３．５質量部
蒸留水を加えて全量                                              １００質量部
【００２５】
特開２００５−１５４１８１号公報の実施例に記載の方法を参考にして、下記のアパタイト前駆体水溶液（１）を９５℃で６時間加熱後、３Ｎ水酸化ナトリウム水溶液１００質量部を添加し、６０ｒｐｍの回転数で９５℃、３時間、溶液を攪拌羽根で攪拌し白色分散液（１）を得た。白色分散液（１）を静置し、生成した沈殿物を吸引ろ過、水洗、乾燥して白色粉末（１）を得た。白色粉末（１）のＸＲＤおよびＳＥＭ画像の測定により、白色粉末（１）が、ヒドロキシアパタイトからなる平均短軸長０．２μｍ、平均長軸長１８μｍ、アスペクト比９０の針状のアパタイト（１）であることが分かった。
【００２６】
＜アパタイト前駆体水溶液（１）＞
蒸留水                                                        ２０００質量部
塩化カルシウム二水和物                                            １６質量部
リン酸アンモニウム                                                １２質量部
尿素                                                              ３２質量部
【００２７】
ポリエステル繊維（ユニチカ社製、＃４０８０、繊度２デニール、繊維長５ｍｍ）５０質量部に、針葉樹晒クラフトパルプ１０質量部と蒸留水を加えてに混合し、不織布基材水分散物（１）を調製した。
【００２８】
＜不織布基材分散物（１）＞
ポリエステル繊維                                                  ５０質量部
針葉樹晒クラフトパルプ                                            １０質量部
蒸留水を加えて                                                  １００質量部
【００２９】
上記の不織布基材分散物（１）１００質量部に、下記磁性微粒子＋アパタイト分散液（１）１００質量部を添加、混合し、水性スラリーを調製した。上該水性スラリーから円網抄紙機を用いて坪量１００ｇ／ｍ２の本発明の不織布（１）を作製した。
【００３０】
＜磁性微粒子＋アパタイト分散液（１）＞
磁性微粒子（１）                                                  １０質量部
アパタイト（１）                                                  ２０質量部
ポリビニルアルコール                                                ５質量部
蒸留水を加えて                                                  １００質量部
【００３１】
（実施例２）
特開２００６−１９９８１０号公報の実施例に記載の方法を参考にして下記のアパタイト前駆体水溶液（２）を２５℃で２時間、超音波分散機で攪拌後、塩化カルシウム２水和物５質量部と２５質量％水酸化アンモニウム５質量部を加え、４時間、超音波分散機で攪拌し白色分散液（２）を得た。白色分散液（２）を静置し、生成した沈殿物を吸引ろ過、水洗、乾燥して白色粉末（２）を得た。白色粉末（２）のＸＲＤおよびＳＥＭ画像の測定により、白色粉末（２）が、ヒドロキシアパタイトからなる平均短軸長２２ｎｍ、平均長軸長２６０ｎｍ、アスペクト比１２の針状のアパタイト（２）であることが分かった。
【００３２】
＜アパタイト前駆体水溶液（２）＞
蒸留水                                                          ５００質量部
リン酸カルシウム２水和物                                            ５質量部
２５質量％水酸化アンモニウム                                        ５質量部
【００３３】
実施例１の磁性微粒子＋アパタイト分散液（１）の代わりに、下記の磁性微粒子＋アパタイト分散液（２）を用いる以外は、実施例１と同様にして、本発明の不織布（２）を作製した。
【００３４】
＜磁性微粒子＋アパタイト分散液（２）＞
磁性微粒子（１）                                                  １０質量部
アパタイト（２）                                                  ２０質量部
ポリビニルアルコール                                                ５質量部
蒸留水を加えて全量                                              １００質量部
【００３５】
（実施例３）
６０℃に温調され、攪拌羽根を１０００ｒｐｍで回転させて攪拌されている下記の磁性アパタイト前駆体分散液（３）に、２５質量％水酸化アンモニウム水溶液を０．５質量部／分の流速で５０分間添加し、生成した沈殿物をデカンテーション、水洗、乾燥して灰白色粉末（３）を得た。灰白色粉末（３）のＸＲＤおよびＳＥＭ画像の測定により、灰白色粉末（３）がヒドロキシアパタイトからなる平均短軸長２５ｎｍ、平均長軸長４００ｎｍ、アスペクト比１６の針状アパタイト上に平均粒径１５ｎｍのマグネタイトの磁性微粒子が形成された複合粒子である磁性アパタイト（３）であることが分かった。
【００３６】
＜磁性アパタイト前駆体分散液（３）＞
実施例２の白色粉末（２）（針状アパタイト）                    ５．００質量部
塩化第二鉄水和物Ｆｅ（ＩＩＩ）Ｃｌ３・６Ｈ２Ｏ                ０．８０質量部
塩化第一鉄Ｆｅ（ＩＩ）Ｃｌ２・４Ｈ２Ｏ                        ０．３０質量部
蒸留水を加えて                                                  １００質量部
【００３７】
実施例１の磁性微粒子＋アパタイト分散液（１）の代わりに、下記の磁性アパタイト分散液（３）を用いる以外は、実施例１と同様にして、本発明の不織布（３）を作製した。
【００３８】
＜磁性アパタイト分散液（３）＞
磁性アパタイト（３）                                              ３０質量部
蒸留水を加えて全量                                              １００質量部
【００３９】
（実施例４）
５０℃に温調され、攪拌羽根を１０００ｒｐｍで回転させて攪拌されている下記の水溶液（４）に、２５質量％水酸化アンモニウム水溶液を２質量部／分の流速で５０分間添加し、生成した沈殿物をデカンテーション、水洗、乾燥して黒色粉末（４）を得た。黒色粉末のＸＲＤおよびＳＥＭ画像の測定により、黒色粉末（４）が、ニッケルマンガンフェライトからなる平均粒径１０ｎｍの球状の磁性微粒子（４）であることが分かった。
【００４０】
＜水溶液（４）＞
塩化第二鉄六水和物Ｆｅ（ＩＩＩ）Ｃｌ３・６Ｈ２Ｏ                ８．０質量部
塩化第一鉄四水和物Ｆｅ（ＩＩ）Ｃｌ２・４Ｈ２Ｏ                  １．５質量部
塩化ニッケル六水和物  Ｎｉ（ＩＩ）Ｃｌ２・６Ｈ２Ｏ              ３．５質量部
塩化マンガン四水和物  Ｍｎ（ＩＩ）Ｃｌ２・４Ｈ２Ｏ              ２．０質量部
蒸留水を加えて全量                                              １００質量部
【００４１】
特開２００５−１５４１８１号公報に記載の方法を参考にして、下記のアパタイト前駆体分散液（４）を９５℃で６時間加熱後、３Ｎ水酸化ナトリウム水溶液１００質量部を添加し、６０ｒｐｍの回転数で９５℃、３時間、溶液を攪拌羽根で攪拌し灰白色分散液（４）を得た。灰白色分散液（４）を静置し、生成した沈殿物を吸引ろ過、水洗、乾燥して灰白色粉末（４）を得た。灰白色粉末（４）のＸＲＤおよびＳＥＭ画像の測定により、灰白色粉末（４）が、ニッケルマンガンフェライトからなる磁性微粒子を結晶内部に包含する平均短軸長０．２５μｍ、平均長軸長１２μｍ、アスペクト比４８の針状の磁性アパタイト（４）であることが分かった。
【００４２】
＜アパタイト前駆体分散液（４）＞
蒸留水                                                        ２０００質量部
磁性微粒子（４）                                                  ２０質量部
塩化カルシウム二水和物                                            １６質量部
リン酸アンモニウム                                                １２質量部
尿素                                                              ３２質量部
【００４３】
実施例１の磁性微粒子＋アパタイト分散液（１）の代わりに、下記の磁性アパタイト分散液（４）を用いる以外は、実施例１と同様にして、本発明の不織布（４）を作製した。
【００４４】
＜磁性アパタイト分散液（４）＞
磁性アパタイト（４）                                              ３０質量部
蒸留水を加えて                                                  １００質量部
【００４５】
（比較例１）
特開２００７−３１４３５６号公報の実施例に記載の方法を参考にして下記のアパタイト前駆体分散液（５）を２５℃３０分間、超音波分散機で攪拌後、遠心分離により上澄みを除去した後の沈殿物に、１質量％のドデシル硫酸ナトリウム２００質量部を加えて、塩化カルシウム２水和物５質量部と２５質量％水酸化アンモニウム５質量部を加え、２５℃５分間、超音波分散機で攪拌した後に上澄みを除去する操作を２度行った後、２００℃で２４時間加熱し、白色粉末（５）を得た。白色粉末（５）のＸＲＤおよびＳＥＭ画像の測定により、白色粉末（５）が、ヒドロキシアパタイトからなる平均短軸長１００ｎｍ、平均長軸長４００ｎｍ、アスペクト比が４の針状のアパタイト（５）であることが分かった。
【００４６】
＜アパタイト前駆体分散液（５）＞
蒸留水                                                        ５０００質量部
硝酸カルシウム４水和物Ｃａ（ＮＯ３）２・４Ｈ２Ｏ                ２００質量部
２５質量％水酸化アンモニウム                                        ３質量部
リン酸水素二アンモニウム                                        １８０質量部
【００４７】
実施例１の磁性微粒子＋アパタイト分散液（１）を用いる代わりに、下記の磁性微粒子＋アパタイト分散液（５）を用いる以外は、実施例１と同様にして、比較の不織布（５）を作製した。
【００４８】
＜磁性微粒子＋アパタイト分散液（５）＞
磁性微粒子（１）                                                  １０質量部
アパタイト（５）                                                  ２０質量部
ポリビニルアルコール                                                ５質量部
蒸留水を加えて                                                  １００質量部
【００４９】
（比較例２）
実施例１の磁性微粒子＋アパタイト分散液（１）を用いる代わりに、下記の磁性微粒子＋アパタイト分散液（６）を用いる以外は、実施例１と同様にして、比較の不織布（６）を作製した。
【００５０】
＜磁性微粒子＋アパタイト分散液（６）＞
磁性微粒子（１）                                                  １０質量部
和光純薬工業（株）製球状アパタイトＨＡＰ−Ｃ−ＢＥＡＤ            ２０質量部
（平均粒径４０μｍ、アスペクト比１．０）
ポリビニルアルコール                                                ５質量部
蒸留水を加えて                                                  １００質量部
【００５１】
（比較例３）
実施例１の磁性微粒子＋アパタイト分散液（１）を用いる代わりに、下記の磁性微粒子＋アパタイト分散液（７）を用いる以外は、実施例１と同様にして、比較の不織布（７）を作製した。
【００５２】
＜磁性微粒子＋アパタイト分散液（７）＞
磁性微粒子（１）                                                  １０質量部
岩瀬コスファ（株）製板状ＨＡＰ                                    ２０質量部
（平均粒径２０μｍ  アスペクト比０．２）
ポリビニルアルコール                                                ５質量部
蒸留水を加えて全量                                              １００質量部
【００５３】
（比較例４）
ポリエステル繊維（ユニチカ社製、＃４０８０、繊度２デニール、繊維長５ｍｍ）４０質量部に１０質量部の銀を無電解メッキ法により被覆した銀メッキポリエスエル繊維を作製した。上記の銀メッキポリエステル繊維５０質量部に、針葉樹晒クラフトパルプ１０質量部と蒸留水を加えてに混合し、下記の不織布基材水分散物（８）を調製し、円網抄紙機を用いて坪量１００ｇ／ｍ２の比較の不織布（８）を作製した。
【００５４】
＜不織布基材水分散物（８）＞
銀メッキポリエステル繊維                                          ５０質量部
針葉樹晒クラフトパルプ                                            １０質量部
蒸留水を加えて全量                                              １００質量部
【００５５】
本発明の不織布（１）〜（４）および比較の不織布（５）〜（８）の電磁波シールド性の評価はＩＥＣ規格（ＩＥＣ６２３３３−１、ＩＥＣ６２３３３−２）に従い、以下のように行った。本発明の不織布（１）〜（４）および比較の不織布（５）〜（８）を１００×１００ｍｍ角の正方形に切り抜き、電波暗箱の窓部にセットし、アンリツ（株）製のトラッキングジェネレータＭＨ６２８Ａを用いて発生させた１００Ｈｚ〜１０００ＭＨｚの範囲の高周波電波ノイズを不織布に照射した時の、高周波ノイズの電磁波シールド性を、アンリツ（株）製スペクトラムアナライザーＭＳ６２３Ａ測定機を用いて測定した。不織布片が無い場合の電界ノイズに対する、不織布片がある場合の電界ノイズの割合ＳＥは、下式で表され、１００Ｈｚ〜１０００ＭＨｚの範囲の高周波電波ノイズを変化させた時の極小値を示すＳＥ値の大小により電磁波シールド性を評価した。大きいＳＥ値を与える程、不織布による電波ノイズの減少が大きく、電磁波シールド性が良好であることを意味し、極小のＳＥ値の大きさに応じて以下の５段階で評価を行った。結果を表１に示す。
【００５６】
＜ＳＥ値＞
ＳＥ＝２０×ｌｏｇ１０Ｅ０／Ｅ  （単位はｄＢ）
ここで
Ｅ０（不織布片が無い場合の高周波ノイズの電界強度）
Ｅ（不織布片がある場合の高周波ノイズの電界強度）
＜電磁波シールド性の評価＞
５：４０以上
４：３０以上４０未満
３：２０以上３０未満
２：１０以上２０未満
１：１０未満
【００５７】
本発明の不織布（１）〜（４）および比較の不織布（５）〜（８）の抗菌性の評価はＪＩＳ  Ｌ１９０２に記載の抗菌効力試験に従って、以下のように行った。大腸菌（Ｅ−ｃｏｌｉ  ＩＦＯ３３０１）を液体培地（ペプトン・イースト）で２４時間前培養し、希釈して試験液を調製した。本発明の不織布（１）〜（４）および比較の不織布（５）〜（８）を４０℃、９０％ＲＨの環境条件で１ヶ月間放置する。取り出した不織布から試験片２０ｍｍ×２０ｍｍを切り取り、上記試験液を５滴（０．１ｍｌ）滴下し、乾燥しないようにカバーして、２５℃で２４時間経時した。経時後、試験片のそれぞれをＮｕｔｒｉｅｎｔ  Ｂｒｏｔｈ寒天培地上に押し当て、試験片上の菌を転写させて剥離し、３８℃で２４時間培養し、寒天培地上の菌の生育を観察した。抗菌性の評価は、次の通りとした。結果を表１に示す。
【００５８】
＜抗菌性の評価＞
５：寒天培地に菌の成育がない
４：寒天培地に５コロニー以下の菌の成育がある
３：寒天培地に１００コロニー以下の菌の成育がある
２：寒天培地に１００コロニーを超える菌の成育がある
１：寒天培地の全面に菌の成育がある
【００５９】
本発明の不織布（１）〜（４）および比較の不織布（５）〜（８）の通気性はＪＩＳ  Ｌ１０９６記載の方法に従って（株）安田精機製作所製Ｎｏ．４１５フラジール形通気度試験機を用いて測定した（単位はｃｍ／秒である）通気度に応じて５段階評価を行った。結果を表１に示す。
５：通気度２００以上８００未満
４：通気度１００以上２００未満
３：通気度５０以上１００未満
２：通気度５０未満
１：全く通気せず
【００６０】
【表１】
2013241690.tif 000002
【００６１】
表１の結果から、本発明の不織布は良好な電磁波シールド特性、抗菌性、通気性を有することが判る。
【産業上の利用可能性】
【００６２】
本発明の抗菌性と通気性を有するフレキシブルで安価な不織布は、医療用途として、マスク、フィルター、創傷被覆材（ガーゼ）、医療用パッチ、医療用テープ、手術室、病室のカーテン、シーツ、医療機器保護カバー、窓用カーテン、壁紙、あるいは、電磁波アレルギー（過敏症）対策衣服などに有効である他、医療用途以外にも、宿泊施設、公共施設、乗り物、電子機器の包装材料、水質や大気を改善するための各種環境浄化用フィルターなど、様々な用途に利用することが出来る。